Résine photoréticulable adaptée à l’impression par stéréolithographie pour former un polyuréthane photoréticulé (D), la résine photoréticulable comprenant : un oligomère uréthane photoréticulable (B), une formulation (C) comprenant au moins un polyol fonctionnalisé par des groupements photoréticulables, et un photoamorceur. Résine photoréticulable selon la revendication 1, dans laquelle la proportion d’oligomère uréthane photoréticulable (B) est comprise dans une plage allant d’une valeur de 50% en poids à une valeur strictement inférieure à 100% en poids, la proportion de la formulation (C) est comprise dans une plage allant d’une valeur strictement supérieure à 0% en poids à une valeur de 50% en poids, la proportion de photoamorceur est comprise dans une plage allant de 0,1% en poids à 5% en poids, de sorte que la résine photoréticulable présente une viscosité inférieure ou égale à 3 Pa.s à 25°C et 100 Hz. Résine photoréticulable selon la revendication 1 ou 2, comprenant en outre un matériau antioxydant dans une proportion allant de 0% en poids à 2% en poids, et/ou un agent azurant dans une proportion allant de 0% en poids à 2% en poids, et/ou un absorbeur UV dans une proportion allant de 0% en poids à 2% en poids, et/ou un stabilisant UV dans une proportion allant de 0% en poids à 2% en poids, et/ou un agent dégazant dans une proportion allant de 0% en poids à 2% en poids. Résine photoréticulable selon l’une des revendications 1 à 3, dans laquelle l’au moins un polyol fonctionnalisé de la formulation (C) est obtenu par la réaction d’un premier agent de couplage photoréticulable avec au moins un premier polyol. Résine photoréticulable selon l’une des revendications 1 à 4, dans laquelle la formulation (C) comporte un deuxième polyol fonctionnalisé, obtenu par la réaction d’un deuxième agent de couplage photoréticulable avec au moins un deuxième polyol. Résine photoréticulable selon l’une des revendications 1 à 5, dans laquelle l’oligomère d’uréthane photoréticulable (B) est obtenu par réaction entre un oligomère uréthane (A) comprenant des fonctions isocyanates libres et un troisième agent de couplage photoréticulable. Résine photoréticulable selon la revendication 6, dans laquelle le rapport molaire entre les fonctions isocyanates et les groupements réactifs vis-à-vis des isocyanates du troisième agent de couplage est compris dans une plage allant de 1 à 2,5. Résine photoréticulable selon la revendication 6 ou 7, dans laquelle l’oligomère uréthane (A) est obtenu par réaction d’un polyisocyanate, avec au moins un troisième polyol, en présence d’un catalyseur de réaction alcool/isocyanate, le rapport molaire entre les fonctions alcools et les fonctions isocyanates est strictement inférieur à 1 de sorte que la réaction soit incomplète, et que l’oligomère uréthane (A) conserve des fonctions isocyanates libres résiduelles. Résine photoréticulable selon la revendication 8, dans laquelle l’oligomère uréthane (A) est obtenu à partir d’un mélange constitué de polyisocyanate dans une plage allant de 90% en poids à 100% en poids et du troisième polyol dans une plage allant d’une valeur non nulle à une valeur de 10% en poids et de catalyseur dans une plage allant d’une valeur non nulle à une valeur de 0.5% en poids, de sorte à obtenir un oligomère uréthane (A) d’une viscosité inférieure à 10 Pa.s à 25°C sur la gamme 0,1-100Hz. Procédé d’obtention d’une résine de polyuréthane photoréticulé (D), le procédé comprenant les étape de : - fournir la résine de polyuréthane photoréticulable selon l’une des revendications 1 à 9 et, - imprimer par stéréolithographie en applicant au moins un rayonnement actinide sur la résine de polyuréthane photoréticulable à sa fréquence de photoréticulation.